(57)【要約】【課題】塗布直後から現像剤層が白くて隠蔽性があるため、染色浸透液を用いた浸透探傷試験においては、現像剤の乾燥を待たずに明瞭な欠陥指示模様が現れて開口欠陥部を検出することができると共に、塗布した箇所が目視により判別できて作業効率に優れ、また、乾燥後には微細な開口欠陥部を検出でき、しかも乾燥時間の短い速乾式現像剤を提供する。【解決手段】酸化チタン6〜20重量％と炭酸カルシウム及び／又は炭酸マグネシウム6〜20重量％とが揮発性有機溶剤に分散してなる浸透探傷試験用速乾式現像剤。【選択図】なし【特許請求の範囲】
【請求項１】
酸化チタン6〜20重量％と炭酸カルシウム及び／又は炭酸マグネシウム6〜20重量％とが揮発性有機溶剤に分散してなる浸透探傷試験用速乾式現像剤。
【請求項２】
分散剤及び／又は樹脂を添加した請求項１記載の浸透探傷試験用速乾式現像剤。
【請求項３】
前記揮発性有機溶剤がシクロヘキサン、エタノール、イソプロピルアルコール、ノルマルプロピルアルコールから選択される１以上からなる請求項１又は２記載の浸透探傷試験用速乾式現像剤。
【請求項４】
シクロヘキサンの含有量が20〜70重量％である請求項3記載の浸透探傷試験用速乾式現像剤。
【請求項５】
請求項１〜３いずれか記載の浸透探傷試験用速乾式現像剤を用いて現像することを特徴とする浸透探傷試験方法。
【請求項６】
請求項５記載の浸透探傷試験方法であって、前記浸透探傷試験用速乾式現像剤が乾燥する前に探傷することを特徴とする浸透探傷試験方法。
【発明の詳細な説明】
【技術分野】
【０００１】
本発明は、各種金属部材表面に存在する開口欠陥部を検出する浸透探傷試験に使用する速乾式現像剤に関する。詳しくは、該現像剤は、塗布直後から現像剤層が白くて隠蔽性があるため、現像剤の乾燥を待たずに明瞭な欠陥指示模様が現れて開口欠陥部を検出することができると共に、塗布した箇所が目視により判別できるから作業効率に優れ、また、乾燥後には微細な開口欠陥部を検出でき、しかも、乾燥時間が短い浸透探傷試験用速乾式現像剤に関する。
【背景技術】
【０００２】
周知の通り、浸透探傷試験は、非破壊検査方法の一種でありJIS Z 2343-1〜6に規格化されている。その基本的態様は、染料を溶解させた浸透性の強い染色浸透液や蛍光浸透液（以下「浸透液」と言う）を被検査物表面に付着させて開口欠陥部に浸透させた後、当該欠陥部内に浸透せずに被検査物表面に残留している余剰浸透液を除去し、次いで、当該被検査物表面に炭酸マグネシウム粉末や炭酸カルシウム粉末などの無機質白色粉末（当業者間では「現像剤」と呼ばれている）の薄層（以下「現像剤層」と言う）を形成し、該現像剤層によって開口欠陥部内に浸透している浸透液を現像剤層表面に吸い出させることによって欠陥指示模様を現出させ、染色浸透液の場合は自然光又は白色光の下、デジタルカメラ等で撮影した画像を観察し、また、蛍光浸透液の場合はブラックライト等の照射の下、デジタルカメラ等で撮影した画像を観察して当該欠陥指示模様によって開口欠陥部の存在・位置を検出するというものである。
【０００３】
浸透探傷試験における現像とは、現像剤層に含まれる粒子（以下「現像材粒子」と言う）間に空間が存在することにより生じる毛細管現象によって、開口欠陥部に残留した浸透液を現像剤層表面に吸い出し、吸い出された際の模様で欠陥部を検出しようとするものである。
したがって、染色浸透液を使用した浸透探傷試験において、明瞭な欠陥指示模様を得るには現像剤層には白さ、即ち、隠蔽性が求められる。
【０００４】
しかし、通常、現像剤は、塗布した直後は白く現れず、乾燥するにつれ白く現れるから、塗布した現像剤が乾燥するまで探傷作業を待たなければならない。
【０００５】
また、乾燥するまで塗布した箇所が分かり難く、塗布直後に被検査物表面が完全に塗布されているかどうか判別することは困難である。
【０００６】
そこで、分散媒に揮発性が非常に高いシクロヘキサンを使用した乾燥時間が短い超速乾式現像剤が開発されている。
【０００７】
しかしながら、超速乾式は乾燥が早いため、塗布作業を素早く行わなければならず、また、均一な現像剤層を形成し難いといった問題がある。
【０００８】
現像剤層が均一でなく、現像材粒子間の隙間が偏って存在したり、隙間が全く存在しない部分ができると、浸透液が偏って吸い出されたり、全く吸い出されなかったりするため、正確に開口欠陥部の位置や大きさを検出することが難しくなる。
【０００９】
また、いかに速乾式であったとしても、乾燥するまで待たなければ探傷作業が行えず、また、塗布直後は白くないから、塗布した箇所を判別し難いといった問題もある。
【００１０】
そこで、現像剤を塗布した直後から現像剤層が白く、乾燥を待たずに明瞭な欠陥指示模様が現れて開口欠陥部を検出することができると共に、塗布直後から塗布した箇所を目視により正確に判別でき、また、乾燥した後は均一な現像剤層になって微細な開口欠陥部を検出することができる現像剤の開発が望まれている。
【先行技術文献】
【特許文献】
【００１１】
【特許文献１】特開２０００−２９８１０４
【発明の概要】
【発明が解決しようとする課題】
【００１２】
特許文献１には、主成分がアルコールで、窒素含有非イオン性界面活性剤を含む分散媒に珪酸微粉末や炭酸マグネシウムを分散させた現像剤が開示されている。
【００１３】
特許文献１に開示される現像剤は、分散剤が揮発性のアルコールであるから乾燥時間は短いが、塗布した直後は白く現れずに隠蔽性がないから、塗布した現像剤が乾燥するまで探傷作業を行うことができず、また、乾燥するまで塗布した箇所の判別が難しいといった問題がある。
【００１４】
本発明者らは、前記諸問題点を解決することを技術的課題とし、試行錯誤的な数多くの試作・実験を重ねた結果、酸化チタン6〜20重量％と炭酸カルシウム及び／又は炭酸マグネシウム6〜20重量％とが揮発性有機溶剤に分散してなる浸透探傷試験用速乾式現像剤であれば、塗布直後から現像剤層が白くて隠蔽性があるため、染色浸透液を用いた浸透探傷試験において、現像剤の乾燥を待たずに明瞭な欠陥指示模様が現れて開口欠陥部を検出することができると共に、塗布した箇所が目視により判別できて作業効率に優れ、また、乾燥後には微細な開口欠陥部を検出でき、しかも乾燥時間の短い速乾式現像剤になるという刮目すべき知見を得て、前記技術的課題を達成したものである。
【課題を解決するための手段】
【００１５】
前記技術的課題は、次のとおり本発明によって解決できる。
【００１６】
本発明は、酸化チタン6〜20重量％と炭酸カルシウム及び／又は炭酸マグネシウム6〜20重量％とが揮発性有機溶剤に分散してなる浸透探傷試験用速乾式現像剤である。
【００１７】
また、本発明は、分散剤及び／又は樹脂を添加した浸透探傷試験用速乾式現像剤である。
【００１８】
また、本発明は、前記揮発性有機溶剤がシクロヘキサン、エタノール、イソプロピルアルコール、ノルマルプロピルアルコールから選択される１以上からなる浸透探傷試験用速乾式現像剤である。
【００１９】
また、本発明は、シクロヘキサンの含有量が20〜70重量％である浸透探傷試験用速乾式現像剤である。
【００２０】
また本発明は、前記浸透探傷試験用速乾式現像剤を用いて現像することを特徴とする浸透探傷試験方法である。
【００２１】
また本発明は、前記浸透探傷試験方法であって、前記浸透探傷試験用速乾式現像剤が乾燥する前に探傷することを特徴とする浸透探傷試験方法である。
【発明の効果】
【００２２】
本発明における速乾式現像剤は、酸化チタンを含有するので、塗布直後から現像剤層が白くて隠蔽性がある。
したがって、染色浸透液を用いた浸透探傷試験において、塗布直後から明瞭な欠陥指示模様が得られるから、乾燥を待たずに開口欠陥部を検出することができる。
【００２３】
また、炭酸カルシウム及び／又は炭酸マグネシウムも含有するから乾燥後は微細な開口欠陥部も正確に検出できる。
【００２４】
また、塗布直後から現像剤層が白いので、既に塗布した箇所と未だ塗布していない箇所を目視により正確に判別できるから、塗布作業性に優れる。
【００２５】
また、分散媒が揮発性有機溶剤であるから、乾燥時間が短くて液だれが起こり難く、乾燥後は均一な現像剤層になる。
【図面の簡単な説明】
【００２６】
【図１】実施例のタイプ３対比試験片の塗布直後と１０分後の写真である。
【図２】実施例のタイプ３対比試験片の塗布直後と１０分後の写真である。
【図３】実施例のタイプ３対比試験片の塗布直後と１０分後の写真である。
【図４】実施例のタイプ１対比試験片の塗布直後と１０分後の写真である。
【図５】実施例のタイプ１対比試験片の塗布直後と１０分後の写真である。
【図６】比較例のタイプ３対比試験片の塗布直後と１０分後の写真である。
【図７】比較例のタイプ３対比試験片の塗布直後と１０分後の写真である。
【図８】比較例のタイプ１対比試験片の塗布直後と１０分後の写真である。
【図９】市販の現像剤を使用したタイプ３対比試験片の写真である（参考例）。
【発明を実施するための形態】
【００２７】
本発明に係る現像剤は酸化チタン、及び、炭酸カルシウム及び／又は炭酸マグネシウムからなる現像材粒子が、揮発性有機溶剤に分散する現像剤である。
【００２８】
本発明に係る速乾式現像剤が含有する酸化チタンは６〜２０重量％であることが好ましい。
【００２９】
６重量％未満であると、均一な薄膜を形成し難く、また、２０重量％を超えて含有させたとしても隠蔽性は変わらず、また、分散性が悪くなって均一な現像剤層になり難いからである。
【００３０】
本発明が含有する炭酸カルシウム及び／又は炭酸マグネシウムは６〜２０重量％であることが好ましい。
【００３１】
６重量％未満であると、均一な薄膜を形成し難く、また、２０重量％を超えて含有させたとしても隠蔽性は変わらず、また、分散性が悪くなって均一な現像剤層になり難いからである。
【００３２】
本発明に係る速乾式現像剤には、現像材粒子の分散性を向上させるために、分散剤を添加することができる。
【００３３】
添加できる分散剤は特に限定されるものではないが、トーホール（登録商標）N２２０（東邦化学工業株式会社製）DISPERBYK(登録商標）-111（ビックケミー・ジャパン株式会社製）等が好適である。
【００３４】
分散剤の添加量は０．５〜５．０重量％が好ましい。
【００３５】
本発明に係る現像剤には、樹脂を添加することができる。欠陥指示模様が広がる、いわゆるニジミを抑制して、明瞭な欠陥指示模様が得られるからである。
【００３６】
添加できる樹脂は特に限定されるものではないが、ヒドロキシプロピルセルロース、アルキルアセタ−ルカポリビニルアルコ−ルが好適である。
【００３７】
樹脂の添加量は０．１〜２．０重量％が好ましい。
【００３８】
本発明に係る揮発性有機溶剤は特に限定されるものではないが、シクロヘキサン、エタノール、イソプロピルアルコール、ノルマルプロピルアルコールから選択される１以上であることが好ましい。現像材粒子の分散性が良く、また、速乾性であるので、現像剤が液だれし難く、均一な現像剤層を形成できるからである。
【００３９】
特にシクロヘキサンを２０〜７０重量％含有させることが好ましい。速乾性が高いからである。
【００４０】
本発明における速乾式現像剤を使用した浸透探傷試験方法の一形態を示す。
【００４１】
まず、染色浸透液を被検査物表面に塗布して開口欠陥部に浸透させる（浸透処理）。
【００４２】
次いで、当該被検査物表面を水道水又はエコチェック（登録商標）ER−ST（マークテック株式会社製）等の洗浄剤を使用し、ウエスによって開口欠陥部内に浸透せずに被検査物表面に残っている余剰浸透液を洗浄・除去する（洗浄処理）。
【００４３】
被検査物表面に本発明おける速乾式現像剤を塗布した直後、現像剤が乾燥する前に自然光又は白色光の下、デジタルカメラ等で撮影して観察することにより開口欠陥部の数、大きさ、形などを検出する。
【００４４】
50μｍ以上の開口欠陥部であれば、現像剤を塗布した直後に検出できる。
【００４５】
したがって、５０〜１０００μｍの開口欠陥部の検出が目的である自動車部品（鋳造部品）等であれば、現像剤直後から探傷作業を行えるので、試験時間を短縮することができる。
【００４６】
また、現像剤が乾燥するまで待って自然光又は白色光の下、デジタルカメラ等で撮影して観察することにより開口欠陥部の数、大きさ、形などを検出することもできる。
【００４７】
現像剤が乾燥するまで待てば、30μｍ以上の開口欠陥部の検出を行うことができる。
【実施例】
【００４８】
本発明を実施例及び比較例を挙げてより詳しく説明するが、本発明はこれに限定されるものではない。
【００４９】
表１記載の原料を用いて、本発明の実施例及び比較例の速乾式現像剤を作製した。組成は表３及び表４に示したとおりである。
【００５０】
【表１】
2018189424.tif 000002
【００５１】
実施例及び比較例の速乾式現像剤を使用して感度試験を行った。
【００５２】
試験片は、JIS  Z  ２３４３−３に規定されているタイプ３対比試験片とタイプ１対比試験片５０μｍを使用した。
【００５３】
視認試験にはタイプ３対比試験片を用い、また、検出率にはタイプ１対比試験片を用いた。
【００５４】
染色浸透液はエコチェック（登録商標）EP−ST、除去剤はエコチェックER−ST（いずれもマークテック株式会社製）を使用した。
【００５５】
試験は次のとおり行った。
【００５６】
＜浸透処理＞
刷毛塗り法により試験片に染色浸透液を塗布し5分間浸透させた。
＜除去処理＞
ウエスにより拭き取った後、除去剤を付けたウエスにより拭き取った。
＜現像処理＞
現像剤をエアーガンにより塗布した。
＜観察＞
白色光の下でデジタルカメラにより、現像直後と10分経過後を撮影した。
【００５７】
実施例及び比較例の各速乾式現像剤を表２記載の項目について評価を行った。
【００５８】
【表２】
2018189424.tif 000003
【００５９】
隠蔽性については、市販の現像剤（エコチェックED−ST  マークテック株式会社製）と比較した。
【００６０】
分散性は３０分間放置した後ハードケーキの形成があったものを×、それ以外を○として評価した。
【００６１】
総合評価は現像剤として使用可能なものを○、不可能なものを×として評価した。
【００６２】
実施例の結果を表３、比較例の結果を表４に示す。
【００６３】
【表３】
2018189424.tif 000004
【００６４】
【表４】
2018189424.tif 000005
【００６５】
表３及び表４、図１〜８に示すとおり、本発明における速乾式現像剤であれば、現像剤を塗布した直後から開口欠陥部が検出でき、また、現像剤が乾いた後にはさらに微細な開口欠陥部も検出できることが証明された。
【産業上の利用可能性】
【００６６】
本発明に係る現像剤は、塗布直後から現像剤層が白くて隠蔽性があるため、染色浸透液を用いた浸透探傷試験において、乾燥を待たずに開口欠陥部を検出することができると共に、塗布した箇所が視認できるから作業効率に優れ、また、乾燥後には微細な開口欠陥部を検出でき、しかも乾燥時間の短い速乾式現像剤であって、５０μｍ以上の開口欠陥部を検出する浸透探傷試験においては特に試験時間を短縮できる速乾式現像剤である。
よって、本発明の産業上の利用可能性は高いと言える。
【図１】
2018189424.tif 000006
【図２】
2018189424.tif 000007
【図３】
2018189424.tif 000008
【図４】
2018189424.tif 000009
【図５】
2018189424.tif 000010
【図６】
2018189424.tif 000011
【図７】
2018189424.tif 000012
【図８】
2018189424.tif 000013
【図９】
2018189424.tif 000014